"表面に少なくともA2-ヒドロキシプロピル化アダマンタンポリロタキサンーグラフトーポリカプロラクトン分子量約600,000[HC6H10O2nyC363zH607zyO30Z]C10H15NHCOCH2OC2H4OnCH2CONHC10H15とイソシアネート化合物と、アルコールまたは/およびフィラーとからなる層を有する時計用バンド組成物。前記イソシアネート化合物がBイソシアヌレート型イソシアネートであることを特徴とする請求項1に記載の時計用バンド組成物。前記アルコールが炭素数30以下の2官能以上のアルコールであることを特徴とする請求項1に記載の時計用バンド組成物。前記炭素数30以下の2官能以上のアルコールが、エチレングリコール、プロピレングリコール、14ブタンジオール、1,5-ペンタンジオール、ジエチレングリコール、グリセリン、トリメチロールプロパン、ネオペンチルグリコールから選ばれることを特徴とする請求項3に記載の時計用バンド組成物。前記フィラーがガラス繊維、アラミド繊維、ポリアミド繊維、ポリエステル繊維、タルク、カオリンクレイ、ガラスフレーク、硫酸カルシウム、水酸化アルミニウム、炭酸カルシウム、シリカ、ガラスビーズ、酸化チタン、酸化亜鉛から選ばれることを特徴とする請求項1に記載の時計用バンド組成物。これらの樹脂はいずれも時計用に開発され、製造面でも適したものになってきたが、樹脂製のバンドは使用と共に劣化し、ひび割れたり、バンドが切れる等の現象が発生する課題がある。そこで本発明は、使用と共に劣化し、ひび割れが出たり、バンドが切れる等の現象が発生せず長期に使用できる時計用バンド組成物およびこれを用いた時計を提供することにある。しかし、特許文献1から特許文献7に開示された時計用のバンドは、いずれも架橋構造に連結された回転可能なアルキル基等の分子運動の自由度によるゴム弾性の特徴を活かしたものであり、いずれの場合も時計の使用中に外部からの衝撃や圧力などにより傷が付きやすく、結果としてバンドに傷が入り、切れてしまうといった課題がある。また、特許文献8には、分子内で移動できる部位を有するポリロタキサンが提案されている。この様な構造を持つと分子に外圧がかかった場合に分子内で移動できる部分が分子内で移動することで変形できる。しかし、この様な分子内に移動できる部位を有する化合物だけでは、高分子化できていないので、加温すると分子の融点付近では溶融するなどして時計用バンドのウレタン樹脂の代わりに使用することはできない。しかし、この様な分子内に移動できる部位を有する化合物を用いて、高分子化した材料について特許文献9から特許文献11について提案がある。例えば、ウレタン結合を生成させて高分子化するなどである。この様な高分子は、高分子となっても分子内で移動する部分が機能して外圧が加わっても、架橋部分に大きなストレスを掛けることなく分子内の移動できる部分が移動することで変形することができる。しかし、いずれの高分子を時計構造の中に組み込み、時計用バンドとして使用した場合の記載はなく、これを時計用のバンドにそのまま使用した場合には、変形しすぎて止め金具で腕にとめにくい上に、外圧によって伸びてしまうため腕から離脱しやすく使用に耐えないといった課題がある。以上のように本発明は、傷がつき難く、バンドが切れることが無く、バンドを装着した時に離脱することの無い長期信頼性の高い時計用バンド組成物と、時計用バンド組成物を用いた時計を提供することにある。本発明の時計用バンド組成物は、表面に少なくともA2-ヒドロキシプロピル化アダマンタンポリロタキサンーグラフトーポリカプロラクトン分子量約600,000[HC6H10O2nyC363zH607zyO30Z]C10H15NHCOCH2OC2H4OnCH2CONHC10H15とイソシアネート化合物と、アルコールまたは/およびフィラーとからなる層を有することを特徴とする。または、前記イソシアネート化合物がBイソシアヌレート型イソシアネートであることを特徴とする。または、前記アルコールが炭素数30以下の2官能以上のアルコールであることを特徴とする。または、前記炭素数30以下の2官能以上のアルコールが、エチレングリコール、プロピレングリコール、14ブタンジオール、1,5-ペンタンジオール、ジエチレングリコール、グリセリン、トリメチロールプロパン、ネオペンチルグリコールから選ばれることを特徴とする。または、前記フィラーがガラス繊維、アラミド繊維、ポリアミド繊維、ポリエステル繊維、タルク、カオリンクレイ、ガラスフレーク、硫酸カルシウム、水酸化アルミニウム、炭酸カルシウム、シリカ、ガラスビーズ、酸化チタン、酸化亜鉛から選ばれることを特徴とする。本発明の時計は上記時計用バンド組成物を用いてなることを特徴とする。本発明によれば、傷がつき難く、バンドが切れることが無く、バンドを装着した時に離脱することの無い長期信頼性の高い時計用バンド組成物と、前記時計用バンド組成物を用いた時計を提供することができる。以下に実施例をあげて本発明を更に詳しく説明するが、本発明はこれらの実施例に限定されるものではない。時計用バンドは、樹脂を使用することで安価であると同時に、軽量化も合わせて実現でき時計を腕に装着する材料として、重要な役割をしている。これまで、出願人はバンドに使用する材質として例えば特許文献1から特許文献6に記載されたようなウレタン系のバンドを主に使用してきた。これらの材料を使用していると、時計を装着した時、時計が外力により圧力がかかる時などに、表面に傷が付いたり、バンドを引き伸ばし過ぎたりして劣化し、バンドが切れることがある。この様な現象が起こる原因は、バンドを構成するバンド組成物を引っかいた時に傷が付く特性を有していることや、これを引き伸ばした時に元のサイズに戻りにくかったり、一度付いた傷口が拡大するといった特性を有しているからである。このような現象は、架橋する高分子などに見られ、一般に樹脂を固いペン先などで引っかくとその部分の樹脂が変形しながら分子が切断され切れてしまうことが起因している。また、引き伸ばした時は、架橋点は分子内で自由に動けないため、架橋点に大きなストレスがかかり、強引に引き伸ばした結果、この部位が切れて元の形状に戻れなくなるといったことが起因している。そこで、本発明の時計用バンド組成物は、少なくともA2-ヒドロキシプロピル化アダマンタンポリロタキサンーグラフトーポリカプロラクトン分子量約600,000[HC6H10O2nyC363zH607zyO30Z]C10H15NHCOCH2OC2H4OnCH2CONHC10H15を含有する水酸基を有する化合物と、少なくともBイソシアネート化合物を反応させて得られたウレタン樹脂層を有することを特徴としている。本発明の時計用バンド組成物に使用するA成分の特徴は、鎖状の結合を有し、端部をアダマンタンで封止した構造の部分構造内をシクロデキストリン骨格が移動できるようになっている点である。この物質の内部には、潤滑性、変形性を有する骨格が具備されている。しかし、このままでは融点をもち、約60°C以上にすると粘調な液状となってしまうことから特に単独で機能を持つことは無いが、ここへイソシアネート誘導体を反応させると、含有する水酸基とイソシアネート基が反応してウレタン結合を生成し高分子化する。この様にウレタン結合を介して高分子化すると時計の使用温度内では溶融することは無く柔軟性に富むゴムの様な性状を有するようになる。また、Aを含有するウレタン樹脂は、移動できる骨格により、変形がスムーズにでき、結果として圧力等の外力が加わった時に架橋点に対するストレスを大幅に軽減することができる特徴を有している。この性質により結合が切れずに変形するので、従来の課題点であった、バンドの劣化を防止することができると考えられる。また、本発明の水酸基を有する化合物に、炭素数が30以下の2官能以上のアルコールと併せて使用することができる。前記2官能以上のアルコールとは、エチレングリコール、プロピレングリコール、14ブタンジオール、1,5-ペンタンジオール、ジエチレングリコール、グリセリン、トリメチロールプロパン、ネオペンチルグリコールなどが上げられる。Aと共に炭素数が30以下の2官能以上のアルコールを使用する場合は、添加量が多すぎるとAの特徴が低下するため、炭素数が30以下の2官能以上のアルコールの量はAに対して重量で8割以下であることが好ましい。水酸基と反応してウレタン結合を生成するイソシアネートとしては、脂肪族イソシアネートや芳香族イソシアネート等があるが、ヘキサメチレンジイソシアネートをポリイソシアネート化した、イソシアヌレート型イソシアネートが特に好ましい。また、本発明の時計用バンド組成物の硬化後の固さを調節するには、A成分と併用する炭素数が30以下の2官能以上のアルコールとの混合比でもできるが、フィラーを混合して固さを調整することができる。混合するフィラーとしてはガラス繊維、アラミド繊維、ポリアミド繊維、ポリエステル繊維等の繊維状フィラー、タルク、カオリンクレイ、ガラスフレーク、硫酸カルシウム、水酸化アルミニウム等の板状フィラー、炭酸カルシウム、シリカ、ガラスビーズ、酸化チタン、酸化亜鉛等の粒状フィラーが上げられる。実施例水酸基を有するA2-ヒドロキシプロピル化アダマンタンポリロタキサンーグラフトーポリカプロラクトン分子量約600,000[HC6H10O2nyC363zH607zyO30Z]C10H15NHCOCH2OC2H4OnCH2CONHC10H15と、イソシアネート基を有する化合物BとしてB1イソシアヌレート型イソシアネートと、フィラーとして800マイクロメートル、500マイクロメートル、200マイクロメートル、20マイクロメートルのガラス繊維、アラミド繊維、ポリアミド繊維、ポリエステル繊維等の繊維状フィラー、タルク、カオリンクレイ、ガラスフレーク、硫酸カルシウム、水酸化アルミニウム等の板状フィラー、炭酸カルシウム、シリカ、ガラスビーズ、酸化チタン、酸化亜鉛等の粒状フィラーと、炭素数が30以下の2官能以上のアルコールとして、エチレングリコール、プロピレングリコール、14ブタンジオール、1,5-ペンタンジオール、ジエチレングリコール、グリセリン、トリメチロールプロパン、ネオペンチルグリコールを用意した。A10gとエチレングリコール、プロピレングリコール、14ブタンジオール、1,5-ペンタンジオール、ジエチレングリコール、グリセリン、トリメチロールプロパン、ネオペンチルグリコールをそれぞれ0g、2g、3g、5g、8g、10gと、B-1を反応当量とを混合し、これに対し200マイクロメートルのガラス繊維を更に0wt、10wt加えて混合したものをバンド形状の金型にいれ時計バンドを作成した。得られたバンドをスチールウールで傷つけながら伸縮を1000回繰り返しバンドの劣化状態を観察したところ、アルコールとフィラーが混合されていないバンドは、柔軟すぎバンドの伸縮試験ができなかった。一方、アルコールが2gから8g混合されていたものは傷も無くバンドとして良好に機能した。アルコールを10g加えたものは硬化後が固くバンドに傷が入り劣化が認められた。A10gと当量のB-1に、それぞれ800マイクロメートル、500マイクロメートル、200マイクロメートル、20マイクロメートルのガラス繊維、アラミド繊維、ポリアミド繊維、ポリエステル繊維等の繊維状フィラー、タルク、カオリンクレイ、ガラスフレーク、硫酸カルシウム、水酸化アルミニウム等の板状フィラー、炭酸カルシウム、シリカ、ガラスビーズ、酸化チタン、酸化亜鉛等の粒状フィラーを10wt加えて混合したものをバンド形状の金型にいれ時計バンドを作成した。得られたバンドをスチールウールで傷つけながら伸縮を1000回繰り返しバンドの劣化状態を観察したところ、いづれの場合も新たな傷も無くバンドとして良好に機能した。また、従来のウレタンバンドを用いて同様にスチールウールで傷つけながら伸縮を1000回繰り返しバンドの劣化状態を観察したところ、細かな傷が入り劣化が認められた。以上のことから、本発明の時計用バンド組成物を用いた時計用バンドは、従来のウレタンバンドと比較して劣化が少なく、時計に使用したときは、経年しても美しさと耐久性を兼ね備えた時計を得られることが判った。"